СЫРЬЕВАЯ СМЕСЬ ДЛЯ ПОЛУЧЕНИЯ ИСКУССТВЕННОГО ИЗУМРУДА
ROW MATERIAL MIXTURE FOR OBTAINING OF ARTIFICIAL EMERALDS

Изобретение касается получения искусственных камней и минералов.
Известна сырьевая смесь для получения искусственного изумруда, включающая, вес.ч: 36 горного хрусталя, 12 соды, 7 1/2 буры, 7 1/2  сурика, 2 1/2 селитры, 1/10 углекислого кобальта, 2/3 углекислого хрома [1]. Состав такой сырьевой смеси требует высокой температуры для сплавления компонентов.
Задача изобретения состоит в снижении температуры сплавления компонентов сырьевой смеси.
Технический результат достигается тем, что сырьевая смесь для получения искусственного изумруда, включающая соду, буру, селитру, углекислый хром, дополнительно содержит зеленое тарное стекло и свинцовый глет при следующем соотношении компонентов, вес.ч. зеленое тарное стекло 56-62, свинцовый глет 2-3, сода 11-13, бура 7-8, селитра 1-3; углекислый хром 1/3-2/3.
Для получения искусственного изумруда могут быть использованы составы сырьевой смеси, приведенные в табл.1.
Таблица
Компоненты
Содержание, вес. ч., в составах
1
2
3
Зеленое тарное стекло
56
59
62
Свинцовый глет
2
2 1/2
3
Сода
11
12
13
Бура
8
7 1/2
7
Селитра
1
2
3
Углекислый хром
1/3
2/3
1/3
Зеленое тарное стекло промывают от зягрязнений и измельчают до порошкообразного состояние с последующим просеиванием через сетку 014. Компоненты дотируют в требуемых количествах (например, 560 г измельченного зеленого тарного стекла, 20 г свинцового глета, 110 г соды, 80 г буры, 10 г селитры 3,33 г углекислого хрома) и смешивают. Полученную смесь сплавляют в тигле при температуре 970-1000°С. Расплав отливают в металлические формы Полученные отливки отжигают, после чего шлифуют, полируют. Полученные искусственные изумруды имеют насыщенный зеленый цвет и характерный для минерала блеск.
Источники информации
1. Бродерсен Г.Г Справочник кустаря. М.: Глагол, 1992. - С.53-54.